(57)【特許請求の範囲】
【請求項１】
重合性不飽和基を有するモノマ、重合性不飽和基及び水酸基を有する水溶性高分子、水性媒体及び油溶性界面活性剤を含む混合液を乳化する工程と、
乳化された前記混合液中で前記モノマ及び前記水溶性高分子を共重合することにより多孔質ポリマ粒子を生成させる工程とを含み、
前記混合液中の前記油溶性界面活性剤の量が、前記モノマ１００質量部に対して３０〜５０質量部であり、前記油溶性界面活性剤のＨＬＢが３〜８であり、前記水溶性高分子が、多糖類、ポリビニルアルコール、ポリヒドロキシアルキル（メタ）アクリレート、ポリグリセロール（メタ）アクリレート、ポリヒドロキシアルキルアクリルアミドからなる群から選ばれる少なくとも１種である、分離材用の多孔質ポリマ粒子の製造方法。
【請求項２】
前記モノマがスチレン系モノマを含む、請求項１に記載の製造方法。
【請求項３】
前記モノマが多官能性モノマを含む、請求項１又は２に記載の製造方法。
【請求項４】
前記多孔質ポリマ粒子の平均細孔径が０．１〜０．５μｍである、請求項１〜３のいずれか一項に記載の製造方法。
【請求項５】
前記多孔質ポリマ粒子の粒径の変動係数が５〜１５％である、請求項１〜４のいずれか一項に記載の製造方法。
【請求項６】
前記水溶性高分子が多糖類である、請求項１〜５のいずれか一項に記載の製造方法。
【請求項７】
前記多糖類がアガロース及び／又はデキストランを含む、請求項６に記載の製造方法。
【請求項８】
前記多孔質ポリマ粒子が、前記モノマと共重合している前記水溶性高分子を多孔質ポリマ粒子１ｇ当たり３０〜４００ｍｇ有する、請求項１〜７のいずれか一項に記載の製造方法。
【請求項９】
請求項１〜８のいずれか一項に記載の製造方法により分離材用の多孔質ポリマ粒子を得る工程と、該多孔質ポリマ粒子をカラムに充填する工程とを含む、分離材用の多孔質ポリマ粒子を備えるカラムの製造方法。
【発明の詳細な説明】
【技術分野】
【０００１】
本発明は、分離材用の多孔質ポリマ粒子の製造方法、分離材用の多孔質ポリマ粒子、及びカラムに関する。
【背景技術】
【０００２】
従来、タンパク質に代表される生体高分子を分離精製する場合、一般的には多孔質型の合成高分子を母体とするイオン交換体、親水性天然高分子の架橋ゲルを母体とするイオン交換体等が用いられている。多孔質型の合成高分子を母体とするイオン交換体の場合、塩濃度による体積変化が小さいため、カラムに充填してクロマトグラフィーで用いると、通液時の耐圧性に優れる傾向にある。しかし、このイオン交換体を、タンパク質等の分離に用いると、疎水的相互作用に基づく不可逆吸着等の非特異吸着が起きるため、ピークの非対称化が発生する、又は該疎水的相互作用でイオン交換体に吸着されたタンパク質が吸着されたまま回収できないという問題点がある。
【０００３】
一方、上記のデキストラン、アガロース等の多糖に代表される親水性天然高分子の架橋ゲルを母体とするイオン交換体の場合、タンパク質の非特異吸着がほとんどないという利点がある。ところが、このイオン交換体は、水溶液中で著しく膨潤し、溶液のイオン強度による体積変化、及び遊離酸形と負荷形との体積変化が大きく、機械的強度も充分ではないという欠点を有する。特に、架橋ゲルをクロマトグラフィーで使用する場合、通液時の圧力損失が大きく、通液によりゲルが圧密化するといった欠点がある。
【０００４】
親水性天然高分子の架橋ゲルの欠点を克服するため、多孔性高分子の細孔内に天然高分子ゲル等のゲルを保持した複合体が、ペプチド合成の分野で知られている（例えば、特許文献１参照）。このような複合体を用いることにより、反応性物質の負荷係数を高め、高収率の合成が可能となる。また、硬質な合成高分子物質でゲルを包囲するため、カラムベッドの形態で使用しても、容積変化がなく、カラムを通過するフロースルーの圧力が変化しないという利点を有する。
【０００５】
また、セライト等の無機多孔質体にデキストラン、セルロースといった多糖等のキセロゲルを保持させた分離材が知られている（例えば、特許文献２、特許文献３参照）。このゲルには吸着性能を付加するために、ジエチルアミノエチル（ＤＥＡＥ）基等が付与されており、ヘモグロビンの除去に用いられる。このような分離材は、カラムでの通液性が良好である。
【０００６】
また、マクロネットワーク構造のコポリマの細孔を、モノマから合成した架橋共重合体ゲルで埋めた、ハイブリッドコポリマのイオン交換体が知られている（例えば、特許文献４参照）。架橋共重合体ゲルは、架橋度が低い場合、圧力損失、体積変化等の問題があるが、ハイブリッドコポリマにすることで通液特性が改善され、圧力損失が少なく、イオン交換容量が向上し、リーク挙動が改善される。
【０００７】
また、有機合成ポリマ基体の細孔内に巨大網目構造を有する親水性天然高分子の架橋ゲルを充填した複合化充填材が提案されている（例えば、特許文献５、特許文献６参照）。
【０００８】
また、メタクリル酸グリシジルとアクリル架橋モノマとの共重合により形成される多孔質粒子の合成が知られている（例えば、特許文献７参照）。
【先行技術文献】
【特許文献】
【０００９】
【特許文献１】米国特許第４９６５２８９号明細書
【特許文献２】米国特許第４３３５０１７号明細書
【特許文献３】米国特許第４３３６１６１号明細書
【特許文献４】米国特許第３９６６４８９号明細書
【特許文献５】特開平１−２５４２４７号公報
【特許文献６】米国特許第５１１４５７７号明細書
【特許文献７】特開２００９−２４４０６７号公報
【発明の概要】
【発明が解決しようとする課題】
【００１０】
しかしながら、従来の分離材は、生体高分子の非特異吸着が多く、吸着量が充分でなく、また、カラムとして用いたときの通液性に劣るという問題がある。
【００１１】
そこで、本発明は、生体高分子の非特異吸着が低減され、吸着量が高く、カラムとして用いたときの通液性に優れる分離材用の多孔質ポリマ粒子及びその製造方法、並びに該多孔質ポリマ粒子を備えるカラムを提供することを目的とする。
【課題を解決するための手段】
【００１２】
本発明は下記［１］〜［１１］に記載の分離材用の多孔質ポリマ粒子の製造方法及びそれにより得られる分離材用の多孔質ポリマ粒子を提供する。
［１］重合性不飽和基を有するモノマ、重合性不飽和基を有する水溶性高分子及び水性媒体を含む混合液を乳化する工程と、乳化された上記混合液中で上記モノマ及び上記水溶性高分子を共重合することにより多孔質ポリマ粒子を生成させる工程とを含む、分離材用の多孔質ポリマ粒子の製造方法。
［２］上記混合液が、油溶性界面活性剤を更に含む、［１］に記載の製造方法。
［３］上記モノマがスチレン系モノマを含む、［１］又は［２］に記載の製造方法。
［４］上記モノマが多官能性モノマを含む、［１］〜［３］のいずれかに記載の製造方法。
［５］上記多孔質ポリマ粒子の平均細孔径が０．１〜０．５μｍである、［１］〜［４］のいずれかに記載の製造方法。
［６］上記多孔質ポリマ粒子の粒径の変動係数が５〜１５％である、［１］〜［５］のいずれかに記載の製造方法。
［７］上記水溶性高分子が水酸基を有する、［１］〜［６］のいずれかに記載の製造方法。
［８］上記水溶性高分子が多糖類である、［１］〜［７］のいずれかに記載の製造方法。
［９］上記多糖類がアガロース及び／又はデキストランを含む、［８］に記載の製造方法。
［１０］上記多孔質ポリマ粒子が、上記モノマと共重合している上記水溶性高分子を多孔質ポリマ粒子１ｇ当たり３０〜４００ｍｇ有する、［１］〜［９］のいずれかに記載の製造方法。
［１１］重合性不飽和基を有するモノマと重合性不飽和基を有する水溶性高分子との共重合体を含有する、分離材用の多孔質ポリマ粒子。
［１２］［１１］に記載の分離材用の多孔質ポリマ粒子を備えるカラム。
【発明の効果】
【００１３】
本発明によれば、タンパク質等の非特異吸着が低減され、吸着量が高く、カラムとして用いたときの通液性に優れる分離材用の多孔質ポリマ粒子及びその製造方法を提供することができる。
【発明を実施するための形態】
【００１４】
以下、本発明の好適な実施形態を説明するが、本発明はこれらの実施形態に何ら限定されるものではない。
【００１５】
本発明の分離材用の多孔質ポリマ粒子の製造方法は、重合性不飽和基を有するモノマ、重合性不飽和基を有する水溶性高分子及び水性媒体を含む混合液を乳化する工程と、乳化された上記混合液中で上記モノマ及び上記水溶性高分子を共重合することにより多孔質ポリマ粒子を生成させる工程とを含む。
【００１６】
本実施形態に係る多孔質ポリマ粒子の製造方法により、水溶性高分子が表面にグラフトされた多孔質ポリマ粒子を１段階で合成することができる。なお、本明細書において、多孔質ポリマ粒子の表面とは、多孔質ポリマ粒子の外側の表面のみでなく、多孔質ポリマ粒子の内部における細孔の表面を含むものとする。また、本明細書中（メタ）アクリレートとはアクリレート又はメタクリレートを意味し、他の類似の表現においても同様である。上記多孔質ポリマ粒子の重合方法としては、例えば、従来の懸濁重合、シード重合等を用いることができる。
【００１７】
重合性不飽和基を有するモノマは、重合性不飽和基を複数有する多官能性モノマであってよく、重合性不飽和基を１つ有する単官能性モノマであってもよい。耐久性、耐酸、耐アルカリ性の観点より、重合性不飽和基を有するモノマは多官能性モノマを含むことが好ましい。モノマが有する重合性不飽和基としては、例えば、ビニル基、アリル基、（メタ）アクリロイル基等のエチレン性不飽和基などが挙げられる。重合性不飽和基を有するモノマとしては、例えば以下のような、スチレン又はその誘導体であるスチレン系モノマが挙げられる。
【００１８】
スチレン系の多官能性モノマとしては、例えば、ジビニルベンゼン、ジビニルビフェニル、ジビニルナフタレン、ジビニルフェナントレン等のジビニル化合物が挙げられる。これらの多官能性モノマは、１種を単独で使用しても２種類以上を併用してもよい。上記のなかでも耐久性、耐酸、アルカリ性の観点より、ジビニルベンゼンを含有することが好ましい。
【００１９】
重合性不飽和基を有するモノマがジビニルベンゼンを含む場合、その量は、重合性不飽和基を有するモノマ全質量に対して６０質量％以上であることが好ましく、７０質量％以上であることがより好ましく、８０質量％以上であることが更に好ましい。重合性不飽和基を有するモノマ全質量に対するジビニルベンゼンの含有量の上限は、１００質量％であってもよい。
【００２０】
スチレン系の単官能性モノマとしては、例えば、スチレン、ｏ−メチルスチレン、ｍ−メチルスチレン、ｐ−メチルスチレン、α−メチルスチレン、ｏ−エチルスチレン、ｍ−エチルスチレン、ｐ−エチルスチレン、２，４−ジメチルスチレン、ｐ−ｎ−ブチルスチレン、ｐ−ｔ−ブチルスチレン、ｐ−ｎ−ヘキシルスチレン、ｐ−ｎ−オクチルスチレン、ｐ−ｎ−ノニルスチレン、ｐ−ｎ−デシルスチレン、ｐ−ｎ−ドデシルスチレン、ｐ−メトキシスチレン、ｐ−フェニルスチレン、ｐ−クロロスチレン、３，４−ジクロロスチレン等が挙げられる。これらは１種を単独で使用しても２種類以上を併用してもよい。上記の中でも耐酸、耐アルカリ性を有するスチレンを使用することが好ましい。また、カルボキシル基、アミノ基、水酸基、アルデヒド基等の官能基を有するスチレン誘導体も使用することができる。
【００２１】
重合性不飽和基を有する水溶性高分子は、水溶性高分子に重合性不飽和基を導入することにより得ることができる。水溶性高分子が有する重合性不飽和基は、上記モノマにおける重合性不飽和基と同様のものを適用できる。重合性不飽和基はエチレン性不飽和基であることが好ましい。水溶性高分子は、水酸基を有することが好ましい。水酸基を有する水溶性高分子としては、例えば、多糖類、ポリビニルアルコール、ポリヒドロキシアルキル（メタ）アクリレート、ポリグリセロール（メタ）アクリレート、ポリヒドロキシアルキルアクリルアミド等が挙げられる。多糖類としては、例えば、アガロース、デキストラン、セルロース、キトサン、これらの誘導体等を用いることができる。多糖類はアガロース又はデキストランであることが好ましい。水溶性高分子は、１種を単独で使用しても２種類以上を併用してもよい。水溶性高分子の平均分子量は、例えば１万〜２０万程度であってよい。
【００２２】
重合性不飽和基を有する水溶性高分子の使用量は、モノマ１００質量部に対して１〜１００質量部であってよく、１〜５０質量部であることが好ましく、５〜３０質量部であることがより好ましい。
【００２３】
水溶性高分子に重合性不飽和基を導入する方法としては、分子鎖中の活性水素基を利用して重合性不飽和基を付与することが可能である。活性水素基としては、アルコール性水酸基、カルボキシ基等が挙げられる。また、多糖類の場合には、例えば、還元末端との反応を利用して重合性不飽和基を付与する方法を用いることができる。
【００２４】
水性媒体としては、水溶性高分子を溶解できるものであればよく、水、又は、水と水溶性溶媒（例えば、低級アルコール）との混合媒体が挙げられる。水性媒体は水であることが好ましい。
【００２５】
重合性不飽和基を有するモノマ、重合性不飽和基を有する水溶性高分子及び水性媒体を含む混合液の乳化により、水溶性高分子が溶解されている水性媒体中にモノマの液滴が分散している乳化液が得られる。乳化は、例えば、混合液に界面活性剤を添加して撹拌することにより行うことができる。具体的には、例えば、予め水溶性高分子を水性媒体中に溶解した水溶性高分子含有水性液と、油溶性界面活性剤をモノマに溶解させた油性液とをそれぞれ調製しておき、両者を混合して撹拌することによって乳化液を調製することができる。混合液を乳化して乳化液とすることによって、油溶性界面活性剤が溶解したモノマの液滴中に、水溶性高分子を水性媒体とともに取り込むことができる。水溶性高分子含有水性液中の水溶性高分子の濃度は、５〜１００ｍｇ／ｍｌとすることが好ましい。撹拌に必要な時間はモノマの種類によっても変わるが、通常、一昼夜撹拌すれば水溶性高分子の濃度がモノマの液滴の内部と外部とで平衡状態となる。
【００２６】
混合液が乳化した状態で、重合性不飽和基を有するモノマ及び重合性不飽和基を有する水溶性高分子を共重合することにより、上記モノマ及び水溶性高分子の共重合体を含む多孔質ポリマ粒子を生成することができる。生成する多孔質ポリマ粒子は、その表面に水溶性高分子鎖を有する。上記水溶性高分子鎖はポリマ中に化学的に固定化されるため、架橋等による固定化を行わなくてもよい。多孔質ポリマ粒子の表面に水溶性高分子を固定化することにより、多孔質ポリマ粒子のタンパク質の非特異吸着を低減することが可能となる上、官能基を導入した際のタンパク質吸着量が天然高分子と同等以上とすることが可能となる。
【００２７】
重合温度は、モノマ及び重合開始剤の種類に応じて、適宜選択することができる。重合温度は、２５〜１１０℃が好ましく、５０〜１００℃がより好ましい。
【００２８】
モノマ及び水溶性高分子を重合した後、生成した多孔質ポリマ粒子を水、アルコール等の溶媒で洗浄し、未グラフト分の水溶性高分子を除去することが好ましい。
【００２９】
油溶性界面活性剤は、ＨＬＢ値が２〜１０であることが好ましく、３〜８であることがより好ましく、３〜６であることが更に好ましい。油溶性界面活性剤としては、分岐Ｃ１６〜Ｃ２４脂肪酸、鎖状不飽和Ｃ１６〜Ｃ２２脂肪酸又は鎖状飽和Ｃ１２〜Ｃ１４脂肪酸のソルビタンモノエステル、例えば、ソルビタンモノオレエート、ソルビタンモノミリステート又はヤシ脂肪酸から誘導されるソルビタンモノエステル；分岐Ｃ１６〜Ｃ２４脂肪酸、鎖状不飽和Ｃ１６〜Ｃ２２脂肪酸又は鎖状飽和Ｃ１２〜Ｃ１４脂肪酸のジグリセロールモノエステル、例えば、ジグリセロールモノオレエート（例えば、Ｃ１８：１脂肪酸のジグリセロールモノエステル）、ジグリセロールモノミリステート、ジグリセロールモノイソステアレート又はヤシ脂肪酸のジグリセロールモノエステル；分岐Ｃ１６〜Ｃ２４アルコール（例えば、ゲルベアルコール）、鎖状不飽和Ｃ１６〜Ｃ２２アルコール又は鎖状飽和Ｃ１２〜Ｃ１４アルコール（例えば、ヤシ脂肪アルコール）のジグリセロールモノ脂肪族エーテルが挙げられる。これらは１種を単独で使用しても２種類以上を併用してもよい。
【００３０】
好ましい油溶性界面活性剤としては、ソルビタンモノラウレート（例えば、ＳＰＡＮ（登録商標）２０、好ましくは純度約４０％を超える、より好ましくは約５０％を超える、最も好ましくは約７０％を超えるソルビタンモノラウレート）、ソルビタンモノオレエート（例えば、ＳＰＡＮ（登録商標）８０、好ましくは純度約４０％、より好ましくは約５０％、最も好ましくは約７０％を超えるソルビタンモノオレエート）、ジグリセロールモノオレエート（例えば、純度約４０％を超える、より好ましくは約５０％を超える、最も好ましくは約７０％を超えるジグリセロールモノオレエート）、ジグリセロールモノイソステアレート（例えば、好ましくは純度約４０％を超える、より好ましくは約５０％を超える、最も好ましくは約７０％を超えるジグリセロールモノイソステアレート）、ジグリセロールモノミリステート（好ましくは純度約４０％を超える、より好ましくは約５０％を超える、最も好ましくは約７０％を超えるソルビタンモノミリステート）、ジグリセロールのココイル（例えば、ラウリル、ミリストイル）エーテルが挙げられる。
【００３１】
界面活性剤を使用する場合、界面活性剤の使用量はモノマ１００質量部に対して３０〜８０質量部であることが好ましく、４０〜７０質量部であることがより好ましく、４０〜６０質量部であることが更に好ましい。界面活性剤の使用量が５質量部以上であると、水滴の安定性を高め、大きな単一孔が形成しにくくなる。界面活性剤の使用量が８０質量部以下であると、重合後に多孔質ポリマ粒子が形状をより保ちやすくなる。界面活性剤の使用量によって、得られる多孔質ポリマ粒子の空隙率、比表面積、細孔径の大きさをコントロールすることができる。
【００３２】
水性媒体には、その他の界面活性剤が含まれていてもよい。その他の界面活性剤としては、アニオン系、カチオン系、ノニオン系及び両性イオン系の界面活性剤のうち、いずれも用いることができる。
【００３３】
アニオン系界面活性剤としては、例えば、オレイン酸ナトリウム、ヒマシ油カリ等の脂肪酸油、ラウリル硫酸ナトリウム、ラウリル硫酸アンモニウム等のアルキル硫酸エステル塩、ドデシルベンゼンスルホン酸ナトリウム等のアルキルベンゼンスルホン酸塩、アルキルナフタレンスルホン酸塩、アルカンスルホン酸塩、ジオクチルスルホコハク酸ナトリウム等のジアルキルスルホコハク酸塩、アルケルニルコハク酸塩（ジカリウム塩）、アルキルリン酸エステル塩、ナフタレンスルホン酸ホルマリン縮合物、ポリオキシエチレンアルキルフェニルエーテル硫酸エステル塩、ポリオキシエチレンラウリルエーテル硫酸ナトリウム等のポリオキシエチレンアルキルエーテル硫酸塩、ポリオキシエチレンアルキル硫酸エステル塩等が挙げられる。
【００３４】
カチオン系界面活性剤としては、例えば、ラウリルアミンアセテート、ステアリルアミンアセテート等のアルキルアミン塩、ラウリルトリメチルアンモニウムクロライド等の第四級アンモニウム塩が挙げられる。
【００３５】
ノニオン系界面活性剤としては、例えば、ポリエチレングリコールアルキルエーテル類、ポリエチレングリコールアルキルアリールエーテル類、ポリエチレングリコールエステル類、ポリエチレングリコールソルビタンエステル類、ポリアルキレングリコールアルキルアミン又はアミド類等の炭化水素系ノニオン界面活性剤、シリコンのポリエチレンオキサイド付加物類、ポリプロピレンオキサイド付加物類等のポリエーテル変性シリコン系ノニオン界面活性剤、パーフルオロアルキルグリコール類等のフッ素系ノニオン界面活性剤が挙げられる。
【００３６】
両性イオン系界面活性剤としては、例えば、ラウリルジメチルアミンオキサイド等の炭化水素界面活性剤、リン酸エステル系界面活性剤、亜リン酸エステル系界面活性剤が挙げられる。
【００３７】
その他の界面活性剤は、１種を単独で使用しても２種類以上を併用してもよい。上記界面活性剤の中でも、モノマの重合時の分散安定性の観点から、アニオン系界面活性剤が好ましい。
【００３８】
多孔質化助剤として、重合時に相分離を促し、粒子の多孔質化を促進する有機溶媒である、脂肪族又は芳香族の炭化水素類、エステル類、ケトン類、エーテル類、アルコール類を用いることもできる。多孔質化助剤は、具体的には、トルエン、キシレン、シクロヘキサン、オクタン、酢酸ブチル、フタル酸ジブチル、メチルエチルケトン、ジブチルエーテル、１−ヘキサノール、２−オクタノール、デカノール、ラウリルアルコール、シクロヘキサノール等が挙げられる。これらの多孔質化助剤は、１種を単独で使用しても２種類以上を併用してもよい。
【００３９】
多孔質化助剤は、モノマ全質量に対して０〜２００質量％使用できる。多孔質化助剤の量によって粒子の空孔率をコントロールすることができる。さらに、多孔質化助剤の種類によって、細孔の大きさ及び形状をコントロールすることができる。
【００４０】
重合に際し、必要に応じて重合開始剤を添加してもよい。重合開始剤としては、例えば、過酸化ベンゾイル、過酸化ラウロイル、オルソクロロ過酸化ベンゾイル、オルソメトキシ過酸化ベンゾイル、３，５，５−トリメチルヘキサノイルパーオキサイド、ｔｅｒｔ−ブチルパーオキシ−２−エチルヘキサノエート、ジ−ｔｅｒｔ−ブチルパーオキサイド等の有機過酸化物；２，２’−アゾビスイソブチロニトリル、１，１’−アゾビスシクロヘキサンカルボニトリル、２，２’−アゾビス（２，４−ジメチルバレロニトリル）等のアゾ系化合物が挙げられる。重合開始剤を使用する場合、重合開始剤は、モノマ１００質量部に対して、０．１〜７．０質量部の範囲で使用することができる。
【００４１】
重合に際し、粒子の分散安定性を向上させるために、乳化液に高分子分散安定剤を添加してもよい。
【００４２】
高分子分散安定剤としては、例えば、ポリビニルアルコール、ポリカルボン酸、セルロース類（ヒドロキシエチルセルロース、カルボキシメチルセルロース、メチルセルロース等）、ポリビニルピロリドンが挙げられ、トリポリリン酸ナトリウム等の無機系水溶性高分子化合物も併用することができる。これらのうち、ポリビニルアルコール又はポリビニルピロリドンが好ましい。高分子分散安定剤を使用する場合、高分子分散安定剤の添加量は、モノマ１００質量部に対して１〜１０質量部が好ましい。
【００４３】
モノマが単独に乳化重合することを抑えるために、亜硝酸塩類、亜硫酸塩類、ハイドロキノン類、アスコルビン酸類、水溶性ビタミンＢ類、クエン酸、ポリフェノール類等の水溶性の重合禁止剤を用いてもよい。
【００４４】
多孔質ポリマ粒子の表面に存在する水溶性高分子は、架橋させてもよい。架橋剤としては、例えば、ジビニルスルホン、エピクロルヒドリン等のエピハロヒドリン、グルタルアルデヒド等のジアルデヒド化合物、メチレンジイソシアネート等のジイソシアネート化合物、エチレングリコールジグリシジルエーテル等のグリシジル化合物などのような、水酸基に活性な官能基を２個以上有する化合物が挙げられる。また、水溶性高分子としてキトサンのようなアミノ基を有する化合物を使用する場合には、ジクロルオクタンのようなジハライドも架橋剤として使用できる。
【００４５】
この架橋反応には通常、触媒が用いられる。該触媒は架橋剤の種類に合わせて適宜従来公知のものを用いることができるが、例えば、架橋剤がエピクロルヒドリン等の場合には、水酸化ナトリウム等のアルカリが有効であり、ジアルデヒド化合物の場合には塩酸等の鉱酸が有効である。
【００４６】
架橋剤による架橋反応は、通常、多孔質ポリマ粒子を適当な媒体中に分散、懸濁させた系に架橋剤を添加することによって行われる。架橋反応は、架橋反応条件（例えば温度）を反応が進行する条件に調整し、行うことができる。例えば、該架橋反応条件を温度条件とした場合、反応系の温度を上げ、その温度が反応温度に達すれば架橋反応が生起する。架橋剤の添加量は、水溶性高分子として多糖類を使用した場合には、単糖類の１単位を１モルとすると、それに対して０．１〜１００モル倍の範囲内で、目的とする多孔質ポリマ粒子の性能に応じて選定することができる。架橋剤の添加量が過剰で、かつ、水溶性天然高分子との反応率が高い場合、原料の水溶性高分子の特性が損なわれる傾向にある。
【００４７】
触媒を使用する場合、触媒の使用量としては、架橋剤の種類により異なるが、通常、水溶性高分子として多糖類を使用する場合に、多糖類を形成する単糖類の１単位を１モルとすると、これに対して０．０１〜１０モル倍の範囲、より好ましくは０．１〜５モル倍で使用される。
【００４８】
多孔質ポリマ粒子を分散、懸濁させる媒体としては、架橋剤を抽出してしまうことなく、かつ、架橋反応に不活性なものである必要がある。具体的には水、アルコール等が挙げられる。架橋反応は、通常、５〜９０℃の範囲の温度で、１〜１０時間かけて行う。好ましくは、３０〜９０℃の範囲の温度である。
【００４９】
架橋反応終了後、多孔質ポリマ粒子をろ別し、次いで、水、メタノール、エタノール等の親水性有機溶媒で洗浄し、懸濁用媒体等を除去すれば、表面の水溶性高分子が架橋された多孔質ポリマ粒子が得られる。
【００５０】
多孔質ポリマ粒子は、モノマと共重合している水溶性高分子を多孔質ポリマ粒子１ｇ当たり３０〜４００ｍｇ有することが好ましく、９０〜４００ｍｇ有することがより好ましい。水溶性高分子の量が多孔質ポリマ粒子１ｇ当たり３０ｍｇ以上であると、タンパク質吸着量がより高まる傾向があり、４００ｍｇ以下であると、細孔が塞がれにくくなる傾向がある。多孔質ポリマ粒子に含まれる水溶性高分子の量は、熱分解の重量減少、アンスロン法等で測定することができる。
【００５１】
多孔質ポリマ粒子の平均粒径は、好ましくは５００μｍ以下、より好ましくは３００μｍ以下、更に好ましくは１００μｍ以下である。また、多孔質ポリマ粒子の平均粒径は、好ましくは１０μｍ以上、より好ましくは３０μｍ以上であり、更に好ましくは５０μｍ以上である。多孔質ポリマ粒子の平均粒径が１０μｍ以上であると、カラム充填後のカラム圧を抑制できる傾向がある。
【００５２】
多孔質ポリマ粒子の粒径の変動係数（Ｃ．Ｖ．）は、通液性の向上の観点から、５〜１５％であることが好ましく、５〜１２％であることがより好ましく、５〜１０％であることが更に好ましい。粒径のＣ．Ｖ．を低減する方法として、マイクロプロセスサーバー（日立製作所社製）等の乳化装置により単分散化することが挙げられる。
【００５３】
多孔質ポリマ粒子の平均粒径及び粒径のＣ．Ｖ．は、以下の測定法により求めることができる。
１）粒子を、超音波分散装置を使用して水（界面活性剤等の分散剤を含む）に分散させ、１質量％の多孔質ポリマ粒子を含む分散液を調製する。
２）粒度分布計（シスメックスフロー、シスメックス製）を用いて、上記分散液中の粒子約１万個の画像により平均粒径と粒径のＣ．Ｖ．を測定する。
【００５４】
多孔質ポリマ粒子の全体積（細孔容積を含む）に対する細孔容積の割合（空隙率）は、３０体積％以上７０体積％以下であることが好ましい。多孔質ポリマ粒子は、平均細孔径が０．１μｍ以上０．５μｍ未満である細孔、すなわちマクロポアーを有することが好ましい。多孔質ポリマ粒子は、細孔容積の割合が４０体積％以上７０体積％以下であることがより好ましい。また、多孔質ポリマ粒子は、平均細孔径が０．２μｍ以上０．５μｍ未満であることがより好ましい。平均細孔径が０．１μｍ以上であると、細孔内に物質が入りやすくなる傾向にあり、平均細孔径が０．５μｍ未満であると、比表面積が充分なものとなる。これらは上述の油溶性界面活性剤のモノマに対する配合量により調整可能である。
【００５５】
多孔質ポリマ粒子の比表面積は３０ｍ２／ｇ以上であることが好ましい。より高い実用性の観点から、比表面積は３５ｍ２／ｇ以上であることがより好ましく、４０ｍ２／ｇ以上であることが更に好ましい。比表面積が３０ｍ２／ｇ以上であると、分離する物質の吸着量が大きくなる傾向がある。
【００５６】
多孔質ポリマ粒子の平均細孔径は、０．１〜０．５μｍであることが好ましく、０．１〜０．３μｍであることがより好ましい。平均細孔径がこの範囲にあると、多孔質ポリマ粒子中に液が流れやすくなり、動的吸着量を多くすることができる。
【００５７】
多孔質ポリマ粒子の平均細孔径、比表面積及び空隙率は、水銀圧入測定装置（オートポア：島津製作所）を用いて、例えば以下のようにして測定することができる。試料約０．０５ｇを、標準５ｍＬ粉体用セル（ステム容積０．４ｍＬ）にとり、初期圧２１ｋＰａ（約３ｐｓｉａ、細孔直径約６０μｍ相当）の条件で測定する。水銀パラメータは、装置デフォルトの水銀接触角１３０ｄｅｇｒｅｅｓ、水銀表面張力４８５ｄｙｎｅｓ／ｃｍに設定する。また、細孔径０〜５μｍの範囲に限定してそれぞれの値を算出する。
【００５８】
本明細書における通液速度とは、φ７．８×３００ｍｍのステンレスカラムに多孔質ポリマ粒子を充填し、液を通した際の通液速度を表す。多孔質ポリマ粒子は、カラムに充填した場合、カラム圧０．３ＭＰａのときに８００ｃｍ／ｈ以上であることが好ましい。カラムクロマトグラフィーでタンパク質等を分離する場合、カラムに通液されるタンパク質溶液等の通液速度は、一般に４００ｃｍ／ｈ以下の範囲である。一方、本実施形態の製造方法により得られる多孔質ポリマ粒子を使用した場合は、従来のタンパク質分離用の多孔質ポリマ粒子よりも速い速度の８００ｃｍ／ｈ以上の通液速度で使用しても高吸着量を維持できる。
【００５９】
多孔質ポリマ粒子は、イオン交換基、リガンド（プロテインＡ）等を表面上の水酸基を介して導入することにより、イオン交換精製、アフィニティ精製等に使用することができる。イオン交換基を導入する方法として、例えば、ハロゲン化アルキル化合物を用いる方法が挙げられる。
【００６０】
ハロゲン化アルキル化合物としては、モノハロゲノカルボン酸及びそのナトリウム塩、ハロゲン化アルキル基を少なくとも１つ有する１級、２級又は３級アミン及びその塩酸塩、ハロゲン化アルキル基を少なくとも１つ有する４級アンモニウム塩等が挙げられる。モノハロゲノカルボン酸としては、例えば、モノハロゲノ酢酸、モノハロゲノプロピオン酸等が挙げられる。ハロゲン化アルキル基を少なくとも１つ有する３級アミンとしては、例えば、ジエチルアミノエチルクロライド等が挙げられる。これらのハロゲン化アルキル化合物は、臭化物又は塩化物であることが好ましい。ハロゲン化アルキル化合物の使用量としては、イオン交換基を付与する多孔質ポリマ粒子の全質量に対して０．２質量％以上であることが好ましい。
【００６１】
イオン交換基の導入には、反応を促進するために、有機溶媒を用いるのが有効である。有機溶媒としては、エタノール、１−プロパノール、２−プロパノール、１−ブタノール、イソブタノール、１−ペンタノール、イソペンタノール等のアルコール類が挙げられる。
【００６２】
通常、イオン交換基の導入は、多孔質ポリマ粒子表面の水酸基に行われるので、湿潤状態の粒子を、ろ過等により水切りした後、所定濃度のアルカリ性水溶液に浸漬し、一定時間放置した後、水−有機溶媒混合系で、上記ハロゲン化アルキル化合物を添加して反応させる。この反応は温度４０〜９０℃で、還流下、０．５〜１２時間行うことが好ましい。上記の反応で使用されるハロゲン化アルキル化合物の種類により、付与されたイオン交換基が決定される。
【００６３】
イオン交換基として、弱塩基性基であるアミノ基を導入する方法としては、上記ハロゲン化アルキル化合物のうち、アルキル基のうちの少なくとも１つがハロゲン化アルキル基で置換されている、モノ−、ジ−又はトリ−アルキルアミン、モノ−アルキル−モノ−アルカノールアミン、ジ−アルキル−モノ−アルカノールアミン、モノ−アルキル−ジ−アルカノールアミン等を反応させる方法、又はアルカノール基のうちの少なくとも１つがハロゲン化アルカノール基で置換されている、モノ−、ジ−又はトリ−アルカノールアミン、モノ−アルキル−モノ−アルカノールアミン、ジ−アルキル−モノ−アルカノールアミン、モノ−アルキル−ジ−アルカノールアミンを反応させる方法等が挙げられる。これらのハロゲン化アルキル化合物の使用量としては、多孔質ポリマ粒子の全質量に対して０．２質量％以上であることが好ましい。反応条件としては、４０〜９０℃で、０．５〜１２時間であることが好ましい。
【００６４】
イオン交換基として、強塩基性基の４級アンモニウム基を導入する方法としては、まず３級アミノ基を導入し、該３級アミノ基にエピクロルヒドリン等のハロゲン化アルキル基含有化合物を反応させ、４級アンモニウム基に変換させる方法が挙げられる。また、４級アンモニウムクロライド等の４級アンモニウムハロゲナイドなどを多孔質ポリマ粒子に反応させてもよい。
【００６５】
イオン交換基として、弱酸性基であるカルボキシ基を導入する方法としては、上記ハロゲン化アルキル化合物として、モノハロゲノ酢酸、モノハロゲノプロピオン酸等のモノハロゲノカルボン酸又はそのナトリウム塩を反応させる方法が挙げられる。これらハロゲン化アルキル化合物の使用量は、イオン交換基を導入する多孔質ポリマ粒子の全質量に対して０．２質量％以上であることが好ましい。
【００６６】
イオン交換基として、強酸性基であるスルホン酸基の導入方法としては、多孔質ポリマ粒子に対してエピクロロヒドリン等のグリシジル化合物を反応させ、亜硫酸ナトリウム、重亜硫酸ナトリウム等の亜硫酸塩又は重亜硫酸塩の飽和水溶液に多孔質ポリマ粒子を添加する方法が挙げられる。反応条件は、３０〜９０℃で１〜１０時間であることが好ましい。
【００６７】
一方、イオン交換基の導入方法として、アルカリ性雰囲気下で、多孔質ポリマ粒子に１，３−プロパンスルトンを反応させる方法も挙げられる。１．３−プロパンスルトンは、多孔質ポリマ全質量に対して０．４％以上使用することが好ましい。反応条件は、０〜９０℃で０．５〜１２時間であることが好ましい。
【００６８】
本実施形態の製造方法により得られる多孔質ポリマ粒子は、タンパク質の静電的相互作用による分離、アフィニティ精製に用いるのに好適であるため、分離材として用いることができる。例えば、タンパク質を含む混合溶液の中にイオン交換基を導入した多孔質ポリマ粒子を添加し、静電的相互作用によりタンパク質だけを多孔質ポリマ粒子に吸着させた後、該多孔質ポリマ粒子を溶液からろ別し、塩濃度の高い水溶液中に添加すれば、多孔質ポリマ粒子に吸着しているタンパク質を容易に脱離、回収できる。また、多孔質ポリマ粒子は、カラムクロマトグラフィーにおいて使用することも可能である。
【００６９】
多孔質ポリマ粒子を用いて分離できる生体高分子としては、水溶性物質が好ましい。具体的には、血清アルブミン、免疫グロブリン等の血液タンパク質などのタンパク質、生体中に存在する酵素、バイオテクノロジーにより生産されるタンパク質生理活性物質、ＤＮＡ、生理活性を有するペプチドなどの生体高分子であり、好ましくは分子量が２００万以下、より好ましくは５０万以下のものである。また、公知の方法に従い、タンパク質の等電点、イオン化状態等によって、多孔質ポリマ粒子の性質、条件等を選ぶ必要がある。公知の方法として、例えば、特開昭６０−１６９４２７号公報等に記載の方法が挙げられる。
【００７０】
本実施形態の製造方法により得られる多孔質ポリマ粒子は、多孔質ポリマ粒子の表面に、イオン交換基、プロテインＡ等を導入することにより、タンパク質等の生体高分子の分離において、天然高分子からなる粒子又はポリマからなる粒子の持つそれぞれの利点を有する。特に上記多孔質ポリマ粒子は、上述の方法で作られるものであるため、耐久性及び耐アルカリ性を有する。また、上記多孔質ポリマ粒子は、表面に水溶性高分子鎖を有するため、非特異吸着を低減し、タンパク質の脱吸着が起こりやすい傾向にある。さらに、上記多孔質ポリマ粒子は、同一流速下でのタンパク質等の吸着容量（動的吸着容量）が大きい傾向にある。
【００７１】
多孔質ポリマ粒子にイオン交換基を導入したイオン交換体の平均粒径は、通常１０〜３００μｍであることが好ましい。分取用又は工業用のクロマトグラフィーでの使用には、カラム内圧の極端な増加を避けるために、特に５０〜１００μｍのものが好ましい。
【００７２】
本実施形態の製造方法により得られる多孔質ポリマ粒子は、カラムクロマトグラフィーで使用した場合、使用する溶出液の性質に依らず、カラム内での体積変化がほとんどないという、操作性における優れた効果を発揮する。
【００７３】
なお、本実施形態では、イオン交換基を導入する形態の多孔質ポリマ粒子について説明したが、イオン交換基を導入しなくても分離材用の多孔質ポリマ粒子として用いることができる。このような分離材用多孔質ポリマ粒子は、カラムに用いることができ、例えば、ゲルろ過クロマトグラフィーに利用することができる。
【実施例】
【００７４】
以下、本発明を実施例により説明するが、本発明はこれら実施例に限定されるものではない。
【００７５】
（重合性不飽和基を有する水溶性高分子１の合成）
デキストラン５ｇ（Ｍｗ４万）をジメチルスルホキシド（ＤＭＳＯ）５０ｍＬに溶解させた後、４−アミノスチレンを０．２ｇ、及びシアノ水素化ホウ素ナトリウム２０ｍｇを添加し、６０℃で７日間攪拌した。一日おきにシアノ水素化ホウ素ナトリウムを２０ｍｇずつ添加し続け、デキストランにエチレン性不飽和基を導入した。エチレン性不飽和基が導入されたデキストランをメタノール中で沈殿させ、水溶性高分子１として回収した。
【００７６】
（重合性不飽和基を有する水溶性高分子２の合成）
アガロース水溶液（２質量％）１００ｍＬに水酸化ナトリウム４ｇ、及びメタクリル酸グリシジル０．４ｇを加えて７０℃で１２時間反応させ、アガロースにエチレン性不飽和基を導入した。エチレン性不飽和基が導入されたアガロースをイソプロピルアルコール中で沈殿させ、水溶性高分子２として回収した。
【００７７】
（重合性不飽和基を有する水溶性高分子３の合成）
２−シアノ−２−プロピルジチオベンゾエート０．４ｇ、ヒドロキシエチルメタクリレート７８．１ｇ、４，４’−アゾビス（４−シアノ吉草酸）０．３８ｇ、及びエタノール１４０ｍＬを混合し、７０℃で５時間重合を行った後、水素化ホウ素ナトリウム（０．２ｇ）を５ｇの水に溶解したものを添加し、３時間攪拌を続けた。得られたポリマ（ポリヒドロキシエチルメタクリレート（ＰＨＥＭＡ））をジクロロメタン中で沈殿させた後、ゲルパーミエーションクロマトグラフィー（ＧＰＣ）により分子量を測定した結果、Ｍｗ９．２万であった。得られたポリマ５ｇ、及び２−ヒドロキシ−３−アクリロイルオキシプロピルメタクリレート３ｇをジメチルホルムアミド（ＤＭＦ）１００ｇ中に混合し、６０℃で１０時間攪拌し、ポリマにエチレン性不飽和基を付与した。得られたポリマを再度ジクロロメタン中で沈殿させ、水溶性高分子３として回収した。
【００７８】
（重合性不飽和基を有する水溶性高分子４の合成）
２−シアノ−２−プロピルジチオベンゾエート０．４ｇ、グリセリンモノメタクリレート７８．１ｇ、４，４’−アゾビス（４−シアノ吉草酸）０．３８ｇ、及びエタノール１４０ｍＬを混合し、７０℃で５時間重合を行った後、水素化ホウ素ナトリウム（０．２ｇ）を５ｇの水に溶解したものを添加し、３時間攪拌を続けた。得られたポリマ（ポリグリセロールメタクリレート（ＰＧＭＡ））をジクロロメタン中で再沈殿させた後、ＧＰＣにより分子量を測定した結果、Ｍｗ７．５万であった。得られたポリマ５ｇ、及び２−ヒドロキシ−３−アクリロイロキシプロピルメタクリレート３ｇをＤＭＦ１００ｇ中に混合し、６０℃で１０時間攪拌し、ポリマにエチレン性不飽和基を付与した。得られたポリマを再度ジクロロメタン中で沈殿させ、水溶性高分子４として回収した。
【００７９】
（実施例１）
（多孔質ポリマ粒子１の合成）
５００ｍＬの三口フラスコに、純度９６％のジビニルベンゼン（新日鉄住金化学社製、ＤＶＢ９６０）１６ｇ、スパン８０（油溶性界面活性剤、ＨＬＢ値４．３）４．８ｇ、及び過酸化ベンゾイル０．６４ｇを混合したモノマ溶液と、エチレン性不飽和基を有する水溶性高分子１（１質量％）及びメチルセルロース（０．０５質量％）を含有する水溶液とを投入し、混合液を調製した。マイクロプロセスサーバーを使用して混合液を乳化し、モノマ濃度２５体積％の乳化液４００ｍｌを得た。得られた乳化液をフラスコに移し、８０℃のウォーターバスで加熱しながら、攪拌機を用いて約８時間撹拌をした。生成した粒子をろ過後、アセトンで洗浄し、多孔質ポリマ粒子１を得た。得られた多孔質ポリマ粒子の平均粒径（体積基準）をフロー型粒径測定装置（レーザー回折粒度分布計、ＦＰＩＡ−３０００、シスメックス社製）で測定し、平均粒径及び粒径のＣ．Ｖ．値を算出した（表１）。また、多孔質ポリマ粒子を乾燥後、熱重量分析により、多孔質ポリマ粒子中の水溶性高分子量を測定した。結果を表２に示す。
【００８０】
（タンパク質の非特異吸着能評価）
多孔質ポリマ粒子をＢＳＡ（Ｂｏｖｉｎｅ  Ｓｅｒｕｍ  Ａｌｕｂｕｍｉｎ）濃度２０ｍｇ／ｍＬのリン酸緩衝液（ｐＨ７．４）に５０ｍＬに０．５ｇ投入し、２４時間室温で攪拌した。その後、遠心分離で上澄みをとった。分光光度計で上澄みの２８０ｎｍの吸光度を測定することによって求めた上澄み中のＢＳＡ濃度から、多孔質ポリマ粒子に吸着したＢＳＡ量（ｍｇ／ｍＬ粒子）を算出した。５ｍｇ／ｍＬ粒子未満を○、５ｍｇ／ｍＬ粒子以上を×として非特異吸着を評価した。結果を表２に示す。
【００８１】
＜イオン交換基の導入＞
多孔質ポリマ粒子分散液から遠心分離により水を除去し、多孔質ポリマ粒子２０ｇを、ジエチルアミノエチルクロライド塩酸塩を所定量溶解させた水溶液１００ｍＬに分散させ、７０℃で１０分攪拌した。その後、７０℃に加温した５Ｍ  ＮａＯＨ水溶液１００ｍＬを添加し、１時間反応させた。反応終了後、生成物をろ取し、水／エタノール（体積比８／２）で２回洗浄し、ジエチルアミノエチル（ＤＥＡＥ）基をイオン交換基として有する（ＤＥＡＥ変性）多孔質ポリマ粒子を得た（実施例１）。以降の、平均細孔径、比表面積、空隙率、通液性、動的吸着量の評価には、ＤＥＡＥ変性多孔質ポリマ粒子を用いた。
【００８２】
（平均細孔径、比表面積、空隙率）
多孔質ポリマ粒子の平均細孔径、比表面積、ポロシティ（空隙率）を水銀圧入測定装置（オートポア：島津製作所）にて測定した。試料は、多孔質ポリマ粒子のそのまま約０．０５ｇを、標準５ｃｃ粉体用セル（ステム容積０．４ｃｃ）にとり、初期圧２１ｋＰａ（約３ｐｓｉａ、細孔直径約６０μｍ相当）の条件で測定した。水銀パラメータは、装置デフォルトの水銀接触角１３０ｄｅｇｒｅｅｓ、水銀表面張力４８５ｄｙｎｅｓ／ｃｍに設定した。また、細孔径０〜５μｍの範囲に限定してそれぞれの値を算出した。
【００８３】
多孔質ポリマ粒子をφ７．８×３００ｍｍのステンレスカラムに濃度３０質量％スラリー（溶媒：メタノール）として１５分間かけて充填し、以下の評価に用いた。
【００８４】
（通液性評価）
多孔質ポリマ粒子を充填したカラムに流速を変えながら水を流し、流速とカラム圧との関係を調べ、カラム圧が０．３ＭＰａの時の線流速（通液速度）を測定した。１０００ｃｍ／ｈ以下を×、１０００ｃｍ／ｈ以上１５００ｃｍ／ｈ以下を△、１５００ｃｍ／ｈ以上を○として評価した。結果を表２に示す。
【００８５】
（動的吸着量評価）
多孔質ポリマ粒子を充填したカラムに、２０ｍｍｏｌ／Ｌ  Ｔｒｉｓ−塩酸緩衝液（ｐＨ８．０）を１０カラム容量流した。その後、ＢＳＡ濃度２ｍｇ／ｍＬの２０ｍｍｏｌ／ＬのＴｒｉｓ−塩酸緩衝液を流し、ＵＶ吸光度測定によりカラム出口での溶出液中のＢＳＡ濃度を測定した。カラム入口と出口のＢＳＡ濃度が一致するまで緩衝液を流した。その後、５カラム容量分の１Ｍ  ＮａＣｌ  Ｔｒｉｓ−塩酸緩衝液で希釈した。１０％ｂｒｅａｋ  ｔｈｒｏｕｇｈにおける動的結合容量を以下の式を用いて算出した。結果を表２に示す。
ｑ１０＝ｃｆＦ（ｔ１０−ｔ０）／ＶＢ
ｑ１０：１０％ｂｒｅａｋｔｈｒｏｕｇｈにおける動的結合容量（ｍｇ／ｍＬ  ｗｅｔ  ｒｅｓｉｎ）
ｃｆ：注入液のＢＳＡ濃度（ｍｇ／ｍＬ）
Ｆ：流速（ｍＬ／ｍｉｎ）
ＶＢ：ベッド体積（ｍＬ）
ｔ１０：１０％ｂｒｅａｋｔｈｒｏｕｇｈにおける時間（ｍｉｎ）
ｔ０：ＢＳＡ注入開始時間（ｍｉｎ）
【００８６】
（実施例２）
油溶性界面活性剤としてスパン８０の使用量を６．４ｇに変更した以外は実施例１と同様にして多孔質ポリマ粒子２を合成し、実施例１と同様にして評価した。
【００８７】
（実施例３）
油溶性界面活性剤としてスパン８０の使用量を８ｇに変更した以外は実施例１と同様にして多孔質ポリマ粒子３を合成し、実施例１と同様にして評価した。
【００８８】
（参考例１）
油溶性界面活性剤としてスパン８０の使用量を９．６ｇに変更した以外は実施例１と同様にして多孔質ポリマ粒子４を合成し、実施例１と同様にして評価した。
【００８９】
（実施例５）
水溶性高分子１の代わりに水溶性高分子２を使用した以外は実施例２と同様にして多孔質ポリマ粒子５を合成し、実施例１と同様にして評価した。
【００９０】
（実施例６）
水溶性高分子１の代わりに水溶性高分子３を使用した以外は実施例２と同様にして多孔質ポリマ粒子６を合成し、実施例１と同様にして評価した。
【００９１】
（実施例７）
水溶性高分子１の代わりに水溶性高分子４を使用した以外は実施例２と同様にして多孔質ポリマ粒子７を合成し、実施例１と同様にして評価した。
【００９２】
（比較例１）
水溶性高分子１を使用しなかった以外は実施例２と同様にして多孔質ポリマ粒子８を合成し、実施例１と同様にして評価した。
【００９３】
（比較例２）
水溶性高分子１の代わりに、エチレン性不飽和基を有さないデキストラン（Ｍｗ４万）を使用した以外は実施例２と同様にして多孔質ポリマ粒子９を合成し、実施例１と同様にして評価した。
【００９４】
（比較例３）
水溶性高分子１の代わりに、エチレン性不飽和基を有さないポリビニルアルコール（ＰＶＡ、ゴーセノールＧＨ−１７）を使用した以外は実施例２と同様にして多孔質ポリマ粒子１０を合成し、実施例１と同様にして評価した。
【００９５】
（比較例４）
市販のアガロース粒子（Ｃａｐｔｏ  ＤＥＡＥ：ＧＥヘルスケア社製）を多孔質ポリマ粒子１１として使用し、実施例１と同様にして評価した。
【００９６】
（比較例５）
スパン８０を追加して使用し、マイクロプロセスサーバーを使用しなかった以外は特開平１−２５４２４７号公報に記載の実施例１と同様にして、以下のように多孔質ポリマ粒子１２を作製した。モノマとして２，３−ジヒドロキシプロピルメタクリレート１１．２ｇ、エチレングリコールジメタクリレート４．８ｇを用い、スパン８０を５ｇ用いて多孔質ポリマ粒子核を合成した。洗浄後の多孔質ポリマ粒子核の４ｇにデキストラン（分子量１５万）１ｇ、水酸化ナトリウム０．６ｇ及び水素化ホウ素ナトリウム０．１５ｇを蒸留水に溶解させた溶液６ｇを加えて、多孔質ポリマ粒子核の細孔内に含浸させた。得られたデキストラン溶液含浸重合体を、１質量％エチルセルローストルエン溶液１Ｌに加えて撹拌し、分散、懸濁させた。得られた懸濁液中に、エピクロルヒドリン５ｍＬを加えて５０℃に昇温し、この温度で６時間撹拌して、重合体の細孔内に含浸されているデキストランを架橋反応させた。反応終了後、懸濁液をろ過して生成ゲル状物を液と分離し、トルエン、エタノール、蒸留水で順次洗浄し、多孔質ポリマ粒子を得た。得られた多孔質ポリマ粒子１２について、実施例１と同様にして評価した。
【００９７】
【表１】
0006733166.tif 000002
【００９８】
【表２】
0006733166.tif 000003
【００９９】
表２の結果からも分かるとおり、重合性不飽和基を有する水溶性高分子を、重合性不飽和基を有するモノマと共重合することにより動的吸着量を大幅に向上することができ、非特異吸着もほとんど無く、０．３ＭＰａ時の線流速が良好な多孔質ポリマ粒子を合成することができた。重合性不飽和基を有さない水溶性高分子を使用した場合は、水溶性高分子がモノマと共重合されず、非特異吸着が発生しやすくなった。